(57)【要約】【課題】印刷段差に起因する光学的な歪みが少なく、かつ、気泡の残存が少なく、荷重を加えても窪みが生じ難く、粘着剤層が剥離し難いアイコンシートとその製造方法の提供。【解決手段】基材の一方の面又は両面に、ハードコート層を形成したハードコートフィルムの一方の面に、印刷により枠、及び／又はアイコンからなる印刷層を形成する工程、剥離処理された剥離フィルムの該剥離処理面に粘着剤層が形成された粘着フィルムを準備する工程、前記ハードコートフィルムの前記印刷層を形成した面の、前記印刷層の施されていない部分の上部、及び前記印刷層の上部に、流動性を有する光硬化型樹脂組成物を塗布して光硬化型樹脂層を積層する工程、前記光硬化型樹脂層の上に、粘着フィルムを、前記粘着剤層を介して貼り合わせる工程、前記光硬化型樹脂層に、光照射することにより、前記光硬化型樹脂層を硬化させる工程、を少なくとも有するアイコンシートの製造方法。【選択図】図１
2014046508.tif 000002
【特許請求の範囲】
【請求項１】
ハードコートフィルムの片面に、印刷層及び粘着剤層を有するアイコンシートの製造方法であって、
工程（１）：基材の一方の面又は両面に、ハードコート層を形成したハードコートフィルムを使用し、一方の面にハードコート層を形成している場合には他方の面に、両面にハードコート層を形成している場合にはどちらか一方の面に、印刷により枠、及び／又はアイコンからなる印刷層を形成する工程、
工程（２）：剥離処理された剥離フィルムの該剥離処理面に粘着剤層が形成された粘着フィルムを準備する工程、
工程（３）：前記ハードコートフィルムの前記印刷層を形成した面の、前記印刷層の施されていない部分の上部、及び前記印刷層の上部に、流動性を有する光硬化型樹脂組成物を塗布して光硬化型樹脂層を積層する工程、
工程（４）：前記光硬化型樹脂層の上に、事前に準備しておいた、剥離処理された剥離フィルムの該剥離処理面に粘着剤層が形成された粘着フィルムを、前記粘着剤層を介して貼り合わせる工程、
工程（５）：前記光硬化型樹脂層に、光照射することにより、前記光硬化型樹脂層を硬化させる工程、
を少なくとも有することを特徴とするアイコンシートの製造方法。
【請求項２】
ハードコートフィルムの片面に、印刷層及び粘着剤層を有するアイコンシートの製造方法であって、
工程（１）：ハードコートフィルムの片面に、印刷層及び粘着剤層を有するアイコンシートの製造方法であって、基材の一方の面又は両面に、ハードコート層を形成したハードコートフィルムを使用し、一方の面にハードコート層を形成している場合には他方の面に、両面にハードコート層を形成している場合にはどちらか一方の面に、印刷により枠、及び／又はアイコンからなる印刷層を形成したハードコートフィルムの長尺のロール体を準備する工程、
工程（２）：剥離処理された剥離フィルムの該剥離処理面に粘着剤層が形成された粘着フィルムの長尺のロール体を準備する工程、
工程（３）：前記ハードコートフィルムの長尺のロール体を巻き戻して繰り出しながら、前記ハードコートフィルムの前記印刷層を形成した面の、前記印刷層の施されていない部分の上部、及び前記印刷層の上部に、流動性を有する光硬化型樹脂組成物を塗布して光硬化型樹脂層を積層する工程、
工程（４）：前記光硬化型樹脂層の上に、前記粘着剤層を介して、前記粘着フィルムの長尺のロール体を巻き戻しながら繰り出した前記粘着フィルムを貼り合せる工程、
工程（５）：前記光硬化型樹脂層に、光照射することにより、前記光硬化型樹脂層を硬化させる工程、
を少なくとも有することを特徴とするアイコンシートの製造方法。
【請求項３】
請求項１または２に記載のアイコンシートの製造方法により得られたアイコンシート。
【請求項４】
請求項３に記載のアイコンシートが、前記粘着剤層を介して貼り合わせてなるタッチパネル。
【請求項５】
請求項４に記載のタッチパネルが組み込まれてなる電子機器。
【発明の詳細な説明】
【技術分野】
【０００１】
本発明は、ハードコートフィルムの片面に、印刷層及び粘着剤層を有するアイコンシートの製造方法、それにより得られるアイコンシート及びそれを用いたタッチパネルに関する。
なお、本明細書における印刷段差とは、透明樹脂フィルムからなる基材の表面に、黒枠及び／又はアイコンの印刷層が形成された状態において、基材の表面からの印刷層の厚みのことを指す。
【背景技術】
【０００２】
従来から、タッチパネルの表面に、操作方法を指示したアイコンが印刷されているハードコートフィルムを貼り合わせた、タッチパネルが知られている（例えば、特許文献１、２を参照）。
【０００３】
タッチパネルが適用されるディスプレイ（表示装置）としては、液晶ディスプレイ（ＬＣＤ）、エレクトロルミネッセンスディスプレイ（無機ＥＬ、有機ＥＬ）などが挙げられ、そのタッチパネルが利用される具体的な電子機器としては、液晶テレビ、携帯端末、携帯電話、電子ペーパ、電子書籍端末、パソコンなどが挙げられる。
【０００４】
ところで、特許文献１においては、アイコンが印刷されたハードコートフィルムを感圧粘着剤で接着する場合には、アイコンの印刷された部分とその周囲との段差を５μｍ以下にすれば、貼り合わせ時の気泡の発生を防ぐことができるとしている。
【０００５】
また、タッチパネルの表面に、操作方法を指示したアイコンが印刷されているハードコートフィルムを貼り合わせるに当たり、アイコンの印刷段差が存在することにより生じている気泡の混入を防ぐための工夫が、様々に試みられている（例えば、特許文献３〜７を参照）。
【０００６】
また、特許文献８，９には、画像表示をなす透視可能なパネル基板の背面に加飾層を施した画像表示パネルの製造方法が開示されている。パネル基板の背面における加飾層の段差の内側及び加飾層の上面に紫外線硬化樹脂又は熱硬化樹脂を連続的に充填し、次いで硬化樹脂の上面に離型剤を塗布したセパレータフィルムを被覆した状態で該セパレータフィルムを硬化樹脂の側へ加圧すると共にＵＶ照射を行った後、セパレータフィルムを剥離して画像表示パネルが製造されている。
【０００７】
さらに、光硬化樹脂を２層に積層し、同時に硬化させる技術に関しては、例えば、特許文献１０〜１２に開示されている。
【先行技術文献】
【特許文献】
【０００８】
【特許文献１】特開２００３−０３６１４３号公報
【特許文献２】特開２００４−２１３１８７号公報
【特許文献３】特開２００９−０９８３２４号公報
【特許文献４】特開２０１０−１７６１１１号公報
【特許文献５】特開２０１０−０７２４７１号公報
【特許文献６】特開２０１０−０９７０７０号公報
【特許文献７】特開２０１０−２３９３２４号公報
【特許文献８】特開２０１２−２２２８１号公報
【特許文献９】特開２０１２−２２２１０号公報
【特許文献１０】特開２０００−２４８２４１号公報
【特許文献１１】特開２００４−２０４０９０号公報
【特許文献１２】特開平１−１２１３８６号公報
【発明の概要】
【発明が解決しようとする課題】
【０００９】
しかしながら、特許文献３に記載の表示装置では、タッチパネルの表面に透光部材（ハードコートフィルムに相当する）を接着剤層及び粘着剤層を介して貼り合わせるのは、余分な手間を要することからコスト上昇の原因となり、安価な表示装置には採用できないという問題があった。また、特許文献３に記載の表示装置では、液晶装置の外周を囲むような厚さが５〜１０μｍ程度の遮光層が形成されているが、遮光層の印刷段差の影響が及ばないように、接着剤層及び粘着剤層の領域が配設されている。
【００１０】
また、特許文献４には、アクリル樹脂あるいはポリカーボネート樹脂からなる透明な保護板と、印刷部との段差を透明性樹脂で埋めて平坦化し、さらに両面テープあるいは透明性を有する接着剤で、保護板をディスプレイ表面に貼り合わせることが開示されている。
特許文献４によると、光硬化性樹脂の膜厚は、印刷層の厚みの２倍以上の膜厚とするのが好ましいとしているが、光硬化性樹脂を用いて行う平坦化の方法は、具体的なことが詳細に記載されていない。
【００１１】
また、特許文献５には、特定の貯蔵弾性率を有する粘着剤層を介して、タッチパネルの表面に、光遮光層（アイコンの印刷層に相当する）を有する表面保護層（保護フィルムに相当する）を貼り合わせることが開示されている。この粘着剤層を使用すると気泡を生じないとしているが、表面保護層をタッチパネルに貼り合わせた後、表面保護層、もしくは、タッチパネルの反対側から紫外線照射して、粘着剤を硬化させるとしていて、光遮光層の裏側に紫外線が充分に照射されないという問題があった。
【００１２】
また、特許文献６には、特定の貯蔵弾性率を有する透明粘着シートを介して、タッチパネルの表面に、黒色印刷層（アイコンの印刷層に相当する）を有する表面透明板（保護フィルムに相当する）を貼り合わせることが開示されている。
液晶表示パネルとプラスチック板（保護透明板）との接着面において発泡が生じないとしている。しかし、透明粘着シートを介して透明プラスチックからなる保護透明板を液晶パネルに接着しているため、黒色印刷層の段差が生じている隅部において、気泡が残ることを避けることができないという問題があった。
【００１３】
また、特許文献７には、外部枠が形成された意匠パネルを、両面テープを介してタッチパネルに貼り合わせることが開示されている。
両面テープの貼付面が全体として略平面となるため、意匠パネルと両面テープとの間に気泡が生じないとしている。しかし、両面テープを介して意匠パネルをタッチパネルに貼り合わせているため、外枠部の印刷層の段差が生じている隅部において、気泡が残ることを避けることができないという問題があった。
【００１４】
また、特許文献８，９に開示された画像表示パネルは、気泡の発生を低下させることは可能であるが、得られるパネルは、荷重を加えると窪みが生じ易いという問題があった。
【００１５】
また、特許文献１０〜１２に開示された発明は、いずれも感圧接着フィルムや感圧接着テープに関するものであり、基材と粘着剤層とを同時に硬化させて製造することが開示されている。しかし、これらの場合、基材層は、テープに応力緩和性などを付与するために、粘着剤層に比べて厚く塗工する必要があり、そのため、基材層の樹脂組成物の溶液の粘度を、粘着剤組成物の溶液の粘度よりも高くしている。
従って、特許文献１０〜１２に開示された発明を用いて、ハードコートフィルムの印刷層の施されていない部分の上部を、粘度の高い光硬化型樹脂組成物で埋める場合には、印刷層の段差が生じている隅部において、気泡が残ることを避けることができない。
【００１６】
また、前記気泡の発生という問題の他に、ハードコートフィルムの一方の面に印刷層及び粘着剤層を有するアイコンシートを製造する場合、予め剥離フィルム上に積層した粘着剤層を、ハードコートフィルムの印刷層側の面に貼り合わせてアイコンシートを製造すると、粘着剤層の接着強度が低くなり、高湿熱環境下では粘着剤層が剥離し易い、という問題がある。
【００１７】
本発明は、前記事情に鑑みてなされたものであり、印刷段差に起因する光学的な歪みが少なく、かつ、気泡の残存が少なく、荷重を加えても窪みが生じ難く、粘着剤層が剥離し難いアイコンシートの製造方法、アイコンシート及びそれを用いたタッチパネルの提供を課題とする。
【課題を解決するための手段】
【００１８】
前記の課題を解決するため、本発明は、ハードコートフィルムの片面に、印刷層及び粘着剤層を有するアイコンシートの製造方法であって、
工程（１）：基材の一方の面又は両面に、ハードコート層を形成したハードコートフィルムを使用し、一方の面にハードコート層を形成している場合には他方の面に、両面にハードコート層を形成している場合にはどちらか一方の面に、印刷により枠、及び／又はアイコンからなる印刷層を形成する工程、
工程（２）：剥離処理された剥離フィルムの該剥離処理面に粘着剤層が形成された粘着フィルムを準備する工程、
工程（３）：前記ハードコートフィルムの前記印刷層を形成した面の、前記印刷層の施されていない部分の上部、及び前記印刷層の上部に、流動性を有する光硬化型樹脂組成物を塗布して光硬化型樹脂層を積層する工程、
工程（４）：前記光硬化型樹脂層の上に、事前に準備しておいた、剥離処理された剥離フィルムの該剥離処理面に粘着剤層が形成された粘着フィルムを、前記粘着剤層を介して貼り合わせる工程、
工程（５）：前記光硬化型樹脂層に、光照射することにより、前記光硬化型樹脂層を硬化させる工程、
を少なくとも有することを特徴とするアイコンシートの製造方法を提供する。
【００１９】
また、本発明は、ハードコートフィルムの片面に、印刷層及び粘着剤層を有するアイコンシートの製造方法であって、
工程（１）：ハードコートフィルムの片面に、印刷層及び粘着剤層を有するアイコンシートの製造方法であって、基材の一方の面又は両面に、ハードコート層を形成したハードコートフィルムを使用し、一方の面にハードコート層を形成している場合には他方の面に、両面にハードコート層を形成している場合にはどちらか一方の面に、印刷により枠、及び／又はアイコンからなる印刷層を形成したハードコートフィルムの長尺のロール体を準備する工程、
工程（２）：剥離処理された剥離フィルムの該剥離処理面に粘着剤層が形成された粘着フィルムの長尺のロール体を準備する工程、
工程（３）：前記ハードコートフィルムの長尺のロール体を巻き戻して繰り出しながら、前記ハードコートフィルムの前記印刷層を形成した面の、前記印刷層の施されていない部分の上部、及び前記印刷層の上部に、流動性を有する光硬化型樹脂組成物を塗布して光硬化型樹脂層を積層する工程、
工程（４）：前記光硬化型樹脂層の上に、前記粘着剤層を介して、前記粘着フィルムの長尺のロール体を巻き戻しながら繰り出した前記粘着フィルムを貼り合せる工程、
工程（５）：前記光硬化型樹脂層に、光照射することにより、前記光硬化型樹脂層を硬化させる工程、
を少なくとも有することを特徴とするアイコンシートの製造方法を提供する。
【００２０】
また、本発明は、前記アイコンシートの製造方法により得られたアイコンシートを提供する。
【００２１】
また、本発明は、前記アイコンシートが、前記粘着剤層を介して貼り合わせてなるタッチパネルを提供する。
【００２２】
また本発明は、タッチパネルが組み込まれてなる電子機器を提供する。
【発明の効果】
【００２３】
本発明のアイコンシートの製造方法は、工程（１）：基材の一方の面又は両面に、ハードコート層を形成したハードコートフィルムを使用し、一方の面にハードコート層を形成している場合には他方の面に、両面にハードコート層を形成している場合にはどちらか一方の面に、印刷により枠、及び／又はアイコンからなる印刷層を形成する工程、
工程（２）：剥離処理された剥離フィルムの該剥離処理面に粘着剤層が形成された粘着フィルムを準備する工程、
工程（３）：前記ハードコートフィルムの前記印刷層を形成した面の、前記印刷層の施されていない部分の上部、及び前記印刷層の上部に、流動性を有する光硬化型樹脂組成物を塗布して光硬化型樹脂層を積層する工程、
工程（４）：前記光硬化型樹脂層の上に、事前に準備しておいた、剥離処理された剥離フィルムの該剥離処理面に粘着剤層が形成された粘着フィルムを、前記粘着剤層を介して貼り合わせる工程、
工程（５）：前記光硬化型樹脂層に、光照射することにより、前記光硬化型樹脂層を硬化させる工程、
を少なくとも有する構成としたので、印刷段差の歪みが少なく、気泡の残存が少なく、荷重に対して凹みが生じ難く、粘着剤層が剥離し難いアイコンシートを効率良く製造することができる。
【００２４】
また、本発明のアイコンシートは、飛散防止フィルム、特に静電容量型タッチパネルのＩＴＯ面に貼合するアイコンシートとして好適に用いることができる。
【図面の簡単な説明】
【００２５】
【図１】本発明のアイコンシートの一例を示す断面図である。
【発明を実施するための形態】
【００２６】
以下、本発明の好適な実施の形態について説明する。
【００２７】
本発明のアイコンシートの製造方法は、ハードコートフィルムの片面に、印刷層及び粘着剤層を有するアイコンシートの製造方法であって、
工程（１）：基材の一方の面又は両面に、ハードコート層を形成したハードコートフィルムを使用し、一方の面にハードコート層を形成している場合には他方の面に、両面にハードコート層を形成している場合にはどちらか一方の面に、印刷により枠、及び／又はアイコンからなる印刷層を形成する工程、
工程（２）：剥離処理された剥離フィルムの該剥離処理面に粘着剤層が形成された粘着フィルムを準備する工程、
工程（３）：前記ハードコートフィルムの前記印刷層を形成した面の、前記印刷層の施されていない部分の上部、及び前記印刷層の上部に、流動性を有する光硬化型樹脂組成物を塗布して光硬化型樹脂層を積層する工程、
工程（４）：前記光硬化型樹脂層の上に、事前に準備しておいた、剥離処理された剥離フィルムの該剥離処理面に粘着剤層が形成された粘着フィルムを、前記粘着剤層を介して貼り合わせる工程、
工程（５）：前記光硬化型樹脂層に、光照射することにより、前記光硬化型樹脂層を硬化させる工程、
を少なくとも有することを特徴とする。
また、本発明のアイコンシートの製造方法は、ハードコートフィルムの片面に、印刷層及び粘着剤層を有するアイコンシートの製造方法であって、
工程（１）：ハードコートフィルムの片面に、印刷層及び粘着剤層を有するアイコンシートの製造方法であって、基材の一方の面又は両面に、ハードコート層を形成したハードコートフィルムを使用し、一方の面にハードコート層を形成している場合には他方の面に、両面にハードコート層を形成している場合にはどちらか一方の面に、印刷により枠、及び／又はアイコンからなる印刷層を形成したハードコートフィルムの長尺のロール体を準備する工程、
工程（２）：剥離処理された剥離フィルムの該剥離処理面に粘着剤層が形成された粘着フィルムの長尺のロール体を準備する工程、
工程（３）：前記ハードコートフィルムの長尺のロール体を巻き戻して繰り出しながら、前記ハードコートフィルムの前記印刷層を形成した面の、前記印刷層の施されていない部分の上部、及び前記印刷層の上部に、流動性を有する光硬化型樹脂組成物を塗布して光硬化型樹脂層を積層する工程、
工程（４）：前記光硬化型樹脂層の上に、前記粘着剤層を介して、前記粘着フィルムの長尺のロール体を巻き戻しながら繰り出した前記粘着フィルムを貼り合せる工程、
工程（５）：前記光硬化型樹脂層に、光照射することにより、前記光硬化型樹脂層を硬化させる工程、
を少なくとも有することを特徴とする。
【００２８】
（ハードコートフィルム）
本発明のアイコンシートの製造方法に使用されるハードコートフィルムは、基材となる透明樹脂フィルムの一方又は両方の面に、ハードコート層を有するものが用いられる。
前記透明樹脂フィルムとしては、ポリエチレンテレフタレート（ＰＥＴ）樹脂フィルム、ポリエチレンテレナフタレート（ＰＥＮ）樹脂フィルム、環状ポリオレフィン（ＣＯＰ）系樹脂フィルムからなる、透明性を有し、且つ耐熱性樹脂フィルム群の中から選択された１種であることが好ましい。特に、価格が比較的に安価で透明性が高いことからポリエチレンテレフタレート（ＰＥＴ）樹脂フィルムが好適に使用される。
透明樹脂フィルムの厚さは、１０〜２５０μｍが好ましく、３０〜２００μｍがより好ましい。透明樹脂フィルムの厚さが、１０μｍより薄いと取扱い性に欠けるので好ましくない。また、透明樹脂フィルムの厚さが、２５０μｍより厚いと透明性が低下し、コストも高くなり、またハードコートフィルムの製造工程での加工適性が悪くなるので好ましくない。以上の点から透明樹脂フィルムの厚さは、１０〜２５０μｍが好ましく、３０〜２００μｍがより好ましい。また、透明樹脂フィルムとハードコート層との密着性を向上させる目的で、透明樹脂フィルムの表面上に適宜の易接着性の樹脂層を積層することや、火炎処理、コロナ処理、プラズマ処理などの表面処理を施しても良い。また、透明樹脂フィルムとハードコート層の間に下地層を設けても良い。
【００２９】
（ハードコート層）
透明樹脂フィルムに形成されるハードコート層は、タッチパネルの表面材に使用できる程度のハードコート性があればよく、通常鉛筆硬度試験での測定値が２Ｈ以上であれば実用上問題ない。ハードコート層に使用される樹脂には、特に制限はなく、シリコーン系、メラミン系等の熱硬化型ハードコート樹脂や、シリコーン系、アクリル系等の紫外線硬化型ハードコート樹脂等が使用できる。また、本発明のハードコートフィルムには、透明樹脂フィルムの片面または両面にハードコート層が形成される。透明樹脂フィルムの片面のみにハードコート層を形成した場合には、熱膨張による反りや撓みなどが生じ易くなるため、性能よりも価格が優先されて安価なハードコートフィルムが必要とされる場合を除いて、透明樹脂フィルムの両面にハードコート層を形成するのが好ましい。
また、ハードコート層の厚さは、１〜１０μｍが好ましく、２〜８μｍがより好ましい。ハードコート層の厚さが１μｍより薄いと、ハードコート性が得られず耐擦傷性が低下し、紫外線硬化型ハードコート樹脂を用いる場合には硬化不良を生じ易くなる。
また、ハードコート層の厚さが１０μｍより厚いと、ハードコート層にクラックが発生し易くなり、ハードコートフィルム自体がカールし易くなるので好ましくない
また、ハードコート層には帯電防止剤、紫外線吸収剤などの各種の機能を付与するための添加剤を必要に応じて添加してもよい。透明樹脂基材の表面にハードコート層を形成する方法は、リバースコート法、ダイコート法、グラビアコート法等の従来公知の方法が使用できる。
また、ハードコート層の上に、印刷層及び粘着剤層が積層される場合には、ハードコート層と印刷層及び粘着剤層との密着性を向上させる目的で、ハードコート層の表面上に適宜の易接着性の下地層を積層することや、火炎処理、コロナ処理、プラズマ処理などの表面処理を施しても良い。
【００３０】
（黒枠及び／又はアイコンの印刷層）
本発明は、ハードコートフィルムの片面に、印刷層及び粘着剤層を有するアイコンシートの製造方法に関するものである。
本発明に係わるアイコンシートにおいて、印刷層により形成される黒枠は、タッチパネルの背後に設けられている表示パネル（液晶パネルのバックライトなど）から照射される照明光が表示パネルの周囲から漏出するのを抑制するため、表示パネルの周囲部を遮光するために設けられているものである。また、印刷層により形成されるアイコンは、タッチパネルの画面上に表示されるアイコン（特定の機能、操作、項目等を入力または選択するための図柄、文字、記号等の表示）のうち、頻繁に使用されるものを固定で表示するために設けられているものである。
印刷層による黒枠及び／又はアイコンの形成は、遮光性の黒色顔料を含有する樹脂組成物からなる塗料をスクリーン印刷、凹版印刷などにより塗布・乾燥することで、遮光性の被膜を形成することにより行なう。黒色顔料としては、カーボンブラック、黒鉛、アニリンブラック、シアニンブラック、チタンブラック、黒色酸化鉄、酸化クロム、酸化マンガンからなる群より選択される一種又は二種以上を複合して用いることができる。これらの黒色顔料のうち、特に、カーボンブラックが好適に使用される。黒色顔料（光吸収材）の好ましい粒子径の分布範囲は０．０１〜０．５μｍの範囲であり、より好ましくは０．０５〜０．３μｍの範囲である。なお、遮光層の色調を、無彩色もしくは好ましい色調に調整するために、必要に応じて複数種の他の色材を使用しても良い。また、印刷層により黒枠を形成するには、例えば、黒色顔料としてカーボンブラックを分散させたアクリル樹脂系の塗料を用い、印刷層の膜厚を１０〜５０μｍとすることにより黒枠を形成することができる。この印刷層は、黒色に限定される必要性はなく、光沢のある樹脂や白色、各種の有彩色など様々な色を選択することが可能である。
【００３１】
（光硬化型粘着剤組成物）
本発明のアイコンシートの製造方法において、粘着剤層を形成するために使用される光硬化型粘着剤組成物は、特に限定されない。
光硬化型粘着剤組成物としては、例えば、アクリル系高分子と、アクリル系モノマーと、光重合開始剤とを必須成分とするアクリルシロップタイプの光硬化型粘着剤組成物、あるいは、ウレタンアクリレート系ポリマー及び/又はウレタンアクリレートからなる主剤と、アクリル系モノマーと、光重合開始剤とを必須成分とし、必要に応じて架橋剤、添加剤などを添加して調製されたウレタンアクリル系の光硬化型粘着剤組成物を使用できる。
これらの光硬化型粘着剤組成物は、光硬化時に粘着性を発現して固化し、粘着剤層となる。
アクリルシロップタイプの光硬化剤粘着剤組成物は、重合を冷却や酸素導入で急激に終了させるか、重合時に使用する有機溶剤を揮発させる工程が入るため、安定した組成物得ることが、ウレタンアクリル系の光硬化剤粘着剤組成物より難しい。そのため、ウレタンアクリル系の光硬化型粘着剤組成物が好ましい。
【００３２】
この光硬化型樹脂組成物の主成分であるウレタンアクリレートとしては、例えば１分子中に２個以上のＮＣＯ基を有する化合物１モルに対して２モル以上のヒドロキシル基含有アクリル系モノマーを反応させて得られる、１分子中に１個以上の（メタ）アクリル基を有する化合物が挙げられる。ここで、ヒドロキシル基含有アクリル系モノマーとしては、２−ヒドロキシエチル（メタ）アクリレート、２−ヒドロキシプロピル（メタ）アクリレート、４−ヒドロキシブチル（メタ）アクリレート、ポリエチレングリコールモノ（メタ）アクリレート、ポリプロピレングリコールモノ（メタ）アクリレート、シクロヘキサンジメタノールモノ（メタ）アクリレートなどのヒドロキシル基含有（メタ）アクリレートが挙げられる。
また、１分子中２個以上のＮＣＯ基を有する化合物としては、ジイソシナネート等のポリイソシアネート化合物とジオール等のポリオール化合物とを反応させて得られる分子量が５００〜５００００程度のオリゴマーが好ましい。
ポリイソシアネート化合物としては、ヘキサメチレンジイソシアネート、イソホロンジイソシアネート等の脂肪族ポリイソシアネートや、トリレンジイソシアネート、キシリレンジイソシアネート、ジフェニルメタンジイソシアネート、フェニレンジイソシアネート等の芳香族ポリイソシアネートが挙げられる。
【００３３】
ポリオール化合物としては、エチレングリコール、プロピレングリコール、テトラメチレングリコール、ヘキサメチレングリコール、ネオペンチルグリコール、１，４−シクロヘキサンジメタノール等のグリコール；グリセリン、ペンタエリトリトール等の３価以上のポリオール；ポリエチレングリコール、ポリプロピレングリコール、ポリテトラメチレングリコール、ポリヘキサメチレングリコール等のポリエーテル型ジオール；上記ジオールと、フタル酸、イソフタル酸、テレフタル酸、マレイン酸、フマル酸、アジピン酸、セバシン酸等の二塩基酸とを反応して得られるポリエステル型のジオール等、が挙げられる。
さらに前記光硬化型樹脂組成物では、ウレタンアクリレートの少なくとも１種類に（メタ）アクリレートの少なくとも１種類が含有されていても構わない。本発明の効果を損なわない限度において、さらに他のモノマーを添加することもできる。（メタ）アクリレートとして、例えば、一般式ＣＨ２＝ＣＲ１−ＣＯＯＲ２（式中、Ｒ１は水素又はメチル基、Ｒ２は炭素数１〜１４のアルキル基を示す。）で表わされるアルキル（メタ）アクリレート等のアクリル系モノマーが上げられる。前記一般式ＣＨ２＝ＣＲ１−ＣＯＯＲ２で表わされるアルキル（メタ）アクリレートとしては、具体的には、メチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、ｔ−ブチル（メタ）アクリレート、ｎ−ペンチル（メタ）アクリレート、イソペンチル（メタ）アクリレート、ｎ−ヘキシル（メタ）アクリレート、２−エチルヘキシル（メタ）アクリレート、ｎ−オクチル（メタ）アクリレート、イソオクチル（メタ）アクリレート、イソノニル（メタ）アクリレート、デシル（メタ）アクリレート、ドデシル（メタ）アクリレートなどが挙げられ、これらを単独で又は二種以上を併用して使用することができる。このうち２−エチルヘキシル（メタ）アクリレート、ｎ−ブチル（メタ）アクリレートが好ましく用いられる。なお、これらのアルキル基Ｒ２は、直鎖であっても、分岐鎖であってもよい。他にアルコキシシリル基を含有する非アクリル系モノマーとしては、例えば、ビニルメトキシシラン、ビニルトリメトキシシランなどが挙げられる。
また、非アクリル系モノマー等、種々の化合物を用いることができる。添加モノマーは、（メタ）アクリル基やビニル基等の光重合性基を１分子に１つ有する、単官能性モノマーが好ましい。
【００３４】
前記光硬化型樹脂組成物は、塗布加工時に粘度を下げる希釈剤の役割として、アクリル系モノマーの少なくとも１種類を含有することが通常であるが、アクリル系モノマー成分を入れ過ぎると、ＵＶ照射量を増やす必要があるため、アクリル系モノマーの添加量を樹脂成分の５０質量％以下、さらに好ましくは３０質量％以下にすることが好ましい。
また、樹脂中に有機溶媒が残留すると、残留した有機溶媒が、黒枠の印刷層が形成されたハードコートフィルムの印刷層に対して汚損を起こすことがある。そのため、印刷層の塗料用材料にはＵＶ硬化剤や架橋剤を使用して事前に耐溶媒性を上げておくことが必要となる。
また、ウレタンアクリレート系ＵＶ硬化樹脂やアクリルシロップは、光重合開始剤を添加した後は、室内光や太陽光に含まれる紫外光がアクリルシロップに作用すると重合反応が進行する恐れがあり、管理が難しくなるため、光重合開始剤は、後工程である塗布工程のなるべく直前に添加することが好ましい。これは、アクリルシロップが有機溶媒に溶解している樹脂溶液でも同様の扱いで、注意すべきは光重合開始剤が何らかの外的要因で塗布・製膜前に反応を開始してしまうことを防ぐことである。
【００３５】
前記光硬化型樹脂組成物に使用される光重合開始剤（重合触媒）は、特に限定されないが、例えば、アセトフェノン系光重合開始剤、ベンゾイン系光重合開始剤、ベンゾフェノン系光重合開始剤、チオキサントン系光重合開始剤、チオキサントン系光重合開始剤等が挙げられる。
アセトフェノン系光重合開始剤としては、アセトフェノン、ｐ−（ｔｅｒｔ−ブチル）１’，１’，１’−トリクロロアセトフェノン、クロロアセトフェノン、２’，２’−ジエトキシアセトフェノン、ヒドロキシルアセトフェノン、２，２−ジメトキシ−２’−フェニルアセトフェノン、２−アミノアセトフェノン、ジアルキルアミノアセトフェノン等が挙げられる。
ベンゾイン系光重合開始剤としては、ベンジル、ベンゾイン、ベンゾインメチルエーテル、ベンゾインエチルエーテル、ベンゾインイソプロピルエーテル、ベンゾインイソブチルエーテル、１−ヒドロキシルシクロヘキシルフェニルケトン、２−ヒドロキシル２−メチル−１−フェニル−２−メチルプロパン−１−オン、１−（４−イソプロピルフェニル）−２−ヒドロキシル２−メチルプロパン−１−オン、ベンジルジメチルケタール等が挙げられる。
ベンゾフェノン系光重合開始剤としては、ベンゾフェノン、ベンゾイル安息香酸、ベンゾイル安息香酸メチル、メチル−ｏ−ベンゾイルベンゾエート、４−フェニルベンゾフェノン、ヒドロキシルベンゾフェノン、ヒドロキシルプロピルベンゾフェノン、アクリルベンゾフェノン、４，４’−ビス（ジメチルアミノ）ベンゾフェノン等が挙げられる。
チオキサントン系光重合開始剤としては、チオキサントン、２−クロロチオキサントン、２−メチルチオキサントン、ジエチルチオキサントン、ジメチルチオキサントン等が挙げられる。
その他の光重合開始剤としては、α−アシルオキシムエステル、ベンジル−（ｏ−エトキシカルボニル）−α−モノオキシム、アシルホスフィンオキサイド、グリオキシエステル、３−ケトクマリン、２−エチルアンスラキノン、カンファーキノン、テトラメチルチウラムスルフィド、アゾビスイソブチロニトリル、ベンゾイルペルオキシド、ジアルキルペルオキシド、ｔｅｒｔ−ブチルペルオキシピバレート等が挙げられる。
これらの光重合開始剤は、１種類のみを用いても良く、また、２種類以上を併用しても良い。光重合開始剤の含有量は、重合性化合物の全量を１００質量％とする質量百分率において、０．００５〜５質量％であることが好ましく、０．０１〜２質量％であることが特に好ましい。光重合開始剤の含有量が０．００５質量％以上であれば、重合性化合物を短時間に重合でき、５質量％以下であれば、光重合開始剤の残渣が硬化物中に残存しにくい。
【００３６】
前記光硬化性樹脂組成物には、任意成分としてアクリル系ポリマーを架橋するために架橋剤を添加しても良い。架橋剤に含まれる官能基の基数は、必要な粘着剤組成物の物性によって選択し、また、必要に応じて、架橋剤の添加量を調整することが可能である。
２官能性の架橋剤としては、架橋反応する官能基を１分子中に２つ有する化合物であれば、特に限定されない。このような２官能性の架橋剤としては、例えば、２官能性エポキシ化合物、２官能性イソシアネート等が挙げられる。
２官能性エポキシ化合物としては、エチレングリコールジグリシジルエーテル、ジエチレングリコールジグリシジルエーテル、ポリエチレングリコールジグリシジルエーテル、プロピレングリコールジグリシジルエーテル、ジプロピレングリコールジグリシジルエーテル、ポリプロピレングリコールジグリシジルエーテル、ネオペンチルグリコールジグリシジルエーテル、１，６−ヘキサンジオールジグリシジルエーテル等の脂肪族の２官能性エポキシ化合物や、水添ビスフェノールＡジグリシジルエーテル、ｏ−フタル酸ジグリシジルエステル、テレフタル酸ジグリシジルエステル、レゾルシンジグリシジルエーテル等の芳香族の２官能性エポキシ化合物が挙げられる。２官能性エポキシ化合物のエポキシ基は、アクリル系ポリマーのカルボキシル基と架橋反応することができる。
２官能性イソシアネートとしては、ヘキサメチレンジイソシアネートやイソホロンジイソシアネート（ＩＰＤＩ）等の脂肪族の２官能性イソシアネートや、トリレンジイソシアネートやジフェニルメタンジイソシアネート等の芳香族の２官能性イソシアネートが挙げられる。２官能性イソシアネートのＮＣＯ基は、アクリル系ポリマーのカルボキシル基やヒドロキシル基と架橋反応することができる。
２官能性の架橋剤の含有量は、アクリル系ポリマーの架橋点に対して０．１当量以下となる範囲で、例えば、アクリル系ポリマー１００質量部に対して０．５〜３．０質量部が好ましく、１．０〜３．０質量部がより好ましい。
官能基数は２官能に限定されることは無く、必要な物性（粘着力、硬さなど）を調整するために３官能性以上の架橋剤を使用することが可能である。
【００３７】
（粘着剤層）
本発明のアイコンシートの製造方法において、粘着剤層を構成する樹脂組成物は、特に限定されないが、前記光硬化性樹脂組成物を硬化させて形成される硬化樹脂層との接着性が良好となるように、硬化樹脂層と同種の樹脂組成物であることが好ましく、例えば、ウレタンアクリル系の樹脂組成物を用いることが好ましい。
【００３８】
剥離フィルム上に、ウレタンアクリル系樹脂からなる粘着剤層を積層するには、剥離フィルムの表面に、流動性を有するウレタンアクリル系の光硬化型粘着剤組成物を塗布し、これに光を照射して光硬化させ、粘着剤層を形成する方法が好ましい。
【００３９】
粘着剤層を形成するために使用されるウレタンアクリル系の光硬化型粘着剤組成物は、ウレタンアクリレート系ポリマー及び/又はウレタンアクリレートからなる主剤と、アクリル系モノマーと、光重合開始剤とを必須成分とし、必要に応じて架橋剤、添加剤などを添加して調製されたものを使用できる。
このウレタンアクリル系の光硬化型粘着剤組成物は、光硬化時に粘着性を発現して固化し、粘着剤層となる。
【００４０】
前記ウレタンアクリル系の光硬化型樹脂組成物の調製に使用される、ウレタンアクリレート系ポリマー及び/又はウレタンアクリレートからなる主剤と、アクリル系モノマー、光重合開始剤の各必須成分、及び、必要に応じて架橋剤、添加剤などは、前述した粘着剤層を形成するためのウレタンアクリル系の光硬化型樹脂組成物の調製に使用されるウレタンアクリレート系ポリマー及び/又はウレタンアクリレートからなる主剤と、アクリル系モノマー、光重合開始剤の各必須成分、及び、必要に応じて架橋剤、添加剤と同様の材料を用いて調製される。
【００４１】
本発明のアイコンシートに使用されている粘着剤層において、粘着剤の被着体に対する粘着力を、被着体の状態に合わせて調整すること、被着体がガラス板である場合での密着力を向上させること、粘着剤層の耐久性を向上させること、などの観点から粘着付与剤、軟化剤（可塑剤）、充填剤、老化防止剤、シランカップリング剤等の各種の添加剤を、必要に応じて添加することも可能である。
粘着付与剤としては、例えば、ロジンおよびその誘導体、ポリテルペン、テルペンフェノール樹脂、クマロン−インデン樹脂、石油系樹脂、スチレン樹脂、キシレン樹脂が挙げられる。軟化剤としては、例えば、液状ポリエーテル、グリコールエステル、液状ポリテルペン、液状ポリアクリレート、フタル酸エステル、トリメリット酸エステル等が挙げられる。
【００４２】
（剥離フィルム）
本発明のアイコンシートの製造方法に使用される剥離フィルムは、本発明のアイコンシートを製造した後の品質検査を行う際に、ゴミなどの付着や、汚損の有無を確認検査できるように、透明樹脂フィルムに剥離処理剤を塗布して剥離処理されてなるものが好ましい。透明樹脂フィルムとしては、価格が比較的に安価で透明性が高いことからポリエチレンテレフタレート（ＰＥＴ）樹脂フィルムが好適に使用される。透明樹脂フィルムの厚みは、１０〜２５０μｍが好ましく、３０〜２００μｍがより好ましい。また、剥離処理の方法は特に限定されず、既に広く用いられているシリコーン系剥離剤、付加反応型シリコーン系剥離剤などを用いても良い。
【００４３】
（アイコンシート）
本発明のアイコンシートは、
工程（１）：基材の一方の面又は両面に、ハードコート層を形成したハードコートフィルムを使用し、一方の面にハードコート層を形成している場合には他方の面に、両面にハードコート層を形成している場合にはどちらか一方の面に、印刷により枠、及び／又はアイコンからなる印刷層を形成する工程、
工程（２）：剥離処理された剥離フィルムの該剥離処理面に粘着剤層が形成された粘着フィルムを準備する工程、
工程（３）：前記ハードコートフィルムの前記印刷層を形成した面の、前記印刷層の施されていない部分の上部、及び前記印刷層の上部に、流動性を有する光硬化型樹脂組成物を塗布して光硬化型樹脂層を積層する工程、
工程（４）：前記光硬化型樹脂層の上に、事前に準備しておいた、剥離処理された剥離フィルムの該剥離処理面に粘着剤層が形成された粘着フィルムを、前記粘着剤層を介して貼り合わせる工程、
工程（５）：前記光硬化型樹脂層に、光照射することにより、前記光硬化型樹脂層を硬化させる工程、
を経て製造される。
【００４４】
前記工程（４）において、未硬化状態の光硬化型樹脂組成物からなる光硬化型樹脂層の上に、事前に準備しておいた粘着フィルムの粘着剤層を貼り合わせることで、粘着剤層の表面に光硬化型樹脂組成物が密着した状態となる。その後、工程（５）を行って、光硬化型樹脂層に、光照射することにより、前記光硬化型樹脂層を硬化させる。このようにして硬化樹脂層を形成することで、硬化樹脂層と粘着剤層との間に、これらの樹脂材料が混合された樹脂からなる混合層を設けることができる。硬化樹脂層と粘着剤層との間に混合層が形成されることによって、硬化樹脂層と粘着剤層との層間接着強度を高めることができ、これら層間で剥離が生じ難くなる。
【００４５】
また、本発明のアイコンシートは、
工程（１）：ハードコートフィルムの片面に、印刷層及び粘着剤層を有するアイコンシートの製造方法であって、基材の一方の面又は両面に、ハードコート層を形成したハードコートフィルムを使用し、一方の面にハードコート層を形成している場合には他方の面に、両面にハードコート層を形成している場合にはどちらか一方の面に、印刷により枠、及び／又はアイコンからなる印刷層を形成したハードコートフィルムの長尺のロール体を準備する工程、
工程（２）：剥離処理された剥離フィルムの該剥離処理面に粘着剤層が形成された粘着フィルムの長尺のロール体を準備する工程、
工程（３）：前記ハードコートフィルムの長尺のロール体を巻き戻して繰り出しながら、前記ハードコートフィルムの前記印刷層を形成した面の、前記印刷層の施されていない部分の上部、及び前記印刷層の上部に、流動性を有する光硬化型樹脂組成物を塗布して光硬化型樹脂層を積層する工程、
工程（４）：前記光硬化型樹脂層の上に、前記粘着剤層を介して、前記粘着フィルムの長尺のロール体を巻き戻しながら繰り出した前記粘着フィルムを貼り合せる工程、
工程（５）：前記光硬化型樹脂層に、光照射することにより、前記光硬化型樹脂層を硬化させる工程、
を経て製造される。
【００４６】
図１は、本発明のアイコンシートの一例を示す図である。
本例のアイコンシート１は、ハードコート層７を有する透明樹脂フィルム２に、印刷により枠、及び／又はアイコンからなる印刷層３が形成されたハードコートフィルムと、その印刷層３を形成した面側に、硬化樹脂層４と、粘着剤層５と、剥離フィルム６とを順に積層した構成になっている。
【００４７】
本発明のアイコンシート１において、透明樹脂フィルム２の厚みは、２５μｍ〜１８８μｍの範囲であることが好ましく、３８μｍ〜１２５μｍの範囲であることがより好ましい。透明樹脂フィルム２の厚みが３８μｍ未満では、光学用のポリエチレンテレフタレート（ＰＥＴ）樹脂フィルムが無いこと、及び取り扱い上の作業性が著しく悪くなるためである。透明樹脂フィルム２の厚みが１８８μｍ以上では、鉛筆硬度や窪みの発生防止対策にはなるものの、最終製品の厚みを薄くすることに逆行するので好ましくない。
また、印刷層３の厚みは、５μｍ〜６０μｍの範囲であることが好ましく、１０μｍ〜３０μｍの範囲がより好ましい。印刷層３の厚みが５μｍよりも薄い場合には、色の隠ぺい性、見栄えが悪くなり、印刷層３の厚みが６０μｍより厚すぎると、大幅なコストアップとなるためである。
また、硬化樹脂層４の厚みは、３μｍ〜３０μｍの範囲であることが好ましく、３μｍ〜１５μｍの範囲がより好ましい。硬化樹脂層４の厚みが３μｍ未満の場合は、窪みの発生を防止する効果を出すために、より硬い材料を使用する必要があるが、硬化時の収縮によるカールが著しくなり好ましくない。
また、粘着剤層５の厚みは、５μｍ〜３０μｍの範囲が好ましく、１０μｍ〜２５μｍの範囲がより好ましい。粘着剤層５の厚みが５μｍよりも薄い場合には、粘着力や保持力の低下がみられ、粘着剤層５の厚みが３０μｍよりも厚い場合には、薄膜軽量化が図れず、コストアップにもつながる。
【実施例】
【００４８】
以下、実施例をもって本発明を具体的に説明する。
〈印刷層を有するハードコートフィルムの作製〉
透明樹脂フィルムとして、厚みが１２５μｍのポリエチレンテレフタレート（ＰＥＴ）樹脂フィルムを用いており、ハードコート層が両面に形成されているハードコートフィルム（ＤＩＣ株式会社製、品名ＨＣ７１２５Ｆ−ＴＰ）を使用した。該ハードコートフィルムの片面に、シルク印刷機を用いて、黒色の顔料系のインキ（セイコーアドバンス社製、ＨＡＣシリーズ、コンク７１０ブラック）を、乾燥後の厚みが１５μｍとなるように印刷・乾燥して、縦横の寸法が約１１５ｍｍ×約６０ｍｍ（黒枠内の表示領域の寸法が約９０ｍｍ×約５３ｍｍ）の、黒枠の印刷層が形成されたハードコートフィルムＡを作製した。
得られたハードコートフィルムＡは、黒枠の印刷層の厚みが１５μｍであり、黒枠の印刷層による段差高さ（以下、印刷段差の高さという）を有している。
【００４９】
〈光学用粘着フィルム（ＯＣＡ）の作製〉
厚みが５０μｍのポリエチレンテレフタレート（ＰＥＴ）樹脂フィルムの片面に、シリコーンによる剥離処理を行った後、ウレタンアクリレートを主成分とするウレタンアクリレート系のＵＶ硬化型粘着剤組成物（ケースエム株式会社製、Ｔ−４７０型）を、硬化後の厚みが２５μｍとなるように塗布して粘着剤層を積層した。さらに、窒素パージ雰囲気下でＵＶ照射を行うことにより硬化させて光学用透明粘着剤層を形成した。その後、その光学用透明粘着剤層の上に、シリコーンによる剥離処理を行って剥離剤層が形成された、厚みが３８μｍのポリエチレンテレフタレート（ＰＥＴ）樹脂フィルムの剥離処理面を重ねて貼合することにより、実施例１の光学用粘着フィルム（ＯＣＡ）を得た。
【００５０】
（実施例１）
前記ハードコートフィルムＡを用いて、印刷層による黒枠の形成されていない部分、及び印刷層による黒枠の上部に、流動性を有するウレタンアクリル系のＵＶ硬化型樹脂組成物を、印刷層を有するハードコートフィルムＡの透明樹脂フィルム表面からの厚みが硬化後に１０μｍとなるように塗布してＵＶ硬化型樹脂組成物層を形成し、そのＵＶ硬化型樹脂組成物層の上に、厚みが３８μｍのＰＥＴ樹脂フィルムを剥がした光学用粘着フィルムを、気泡が入らないように粘着剤層を介して貼合し、その後ＵＶ照射を行い、ウレタンアクリレート系のＵＶ硬化型樹脂組成物を硬化させて、光硬化型樹脂層、粘着剤層、剥離フィルムが、順に積層された実施例１のアイコンシートを得た。  
【００５１】
（実施例２）
ＵＶ硬化型樹脂組成物として、実施例１とは異なる銘柄の、流動性を有するウレタンアクリル系のＵＶ硬化型樹脂組成物を用いた以外は、実施例１と同様にして、実施例２のアイコンシートを得た。
【００５２】
（比較例１）
前記ハードコートフィルムＡを用いて、印刷層による黒枠の形成されていない部分、及び印刷層による黒枠の上部に、ウレタンアクリレート系の流動性を有するＵＶ硬化型樹脂組成物を、印刷層を有するハードコートフィルムＡの透明樹脂フィルム表面からの厚みが硬化後に１０μｍとなるように塗布してＵＶ硬化型樹脂組成物層を形成した後、窒素パージ雰囲気下でＵＶ照射を行い、ＵＶ硬化型樹脂組成物を硬化させて、ＵＶ硬化型樹脂層を形成した。このＵＶ硬化型樹脂層の上に、厚みが３８μｍのＰＥＴ樹脂フィルムを剥がした実施例１の光学用粘着フィルムを、気泡が入らないように粘着剤層を介して貼合し、光硬化型樹脂層、粘着剤層、剥離フィルムが、順に積層された比較例１のアイコンシートを得た。
【００５３】
（比較例２）
前記ハードコートフィルムＡを用いて、印刷層による黒枠の形成されていない部分、及び印刷層による黒枠の上部に、流動性を有するウレタンアクリル系のＵＶ硬化型樹脂組成物を、印刷層を有するハードコートフィルムＡの透明樹脂フィルム表面からの厚みが硬化後に１０μｍとなるように塗布し、ＵＶ硬化型樹脂組成物層を形成した。このＵＶ硬化型樹脂組成物層の上に、厚みが３８μｍのポリエチレンテレフタレート（ＰＥＴ）樹脂フィルムの剥離処理面を重ねて貼合後、ＵＶ照射を行いウレタンアクリレート系のＵＶ硬化型樹脂組成物を硬化させて、ＵＶ硬化型樹脂層を形成した。前記ＵＶ硬化型樹脂層の上に、厚みが３８μｍのＰＥＴ樹脂フィルムを剥がした実施例１の光学用粘着フィルムを、気泡が入らないように粘着剤層を介して貼合し、その後ＵＶ照射を行い、ウレタンアクリレート系のＵＶ硬化型樹脂組成物を硬化させて、光硬化型樹脂層、粘着剤層、剥離フィルムが、順に積層された、比較例２のアイコンシートを得た。  
【００５４】
（比較例３）
前記ハードコートフィルムＡを用いて、印刷層による黒枠の形成されていない部分の上部、及び印刷層による黒枠の上部に、厚みが３８μｍのＰＥＴ樹脂フィルムを剥がした実施例１の光学用粘着フィルムを、気泡が入らないように粘着剤層を介して貼合し、粘着層、剥離フィルムが、順に積層された、比較例３のアイコンシートを得た。
【００５５】
（貼合後の気泡確認試験）
貼合装置（株式会社クライムプロダクツ製、製品名：小型枚葉貼合機、型式：ＳＥ３２０）を使用して、作製した実施例１から４及び比較例１、２のアイコンシートを、ＩＴＯフィルム（中井工業株式会社製、製品名：メタフォース１２５Ｒ２×Ａ、表面抵抗値２５０Ω／ｍ２）を粘着テープで貼合したガラス板のＩＴＯ面に貼合する作業を行なった。
【００５６】
（窪み試験）
貼合後の気泡確認試験で作製したサンプルで、荷重を１ｋｇにした以外は、Ｋ５４００−１に準じた鉛筆硬度試験を実施した。その結果、実施例１、２、比較例１では、印刷の無い箇所について、鉛筆硬度試験を実施したところ、鉛筆硬度２Ｈを満足し、さらに鉛筆でこすった部分に窪みの発生は目視で確認できなかった。しかし、比較例２では鉛筆硬度２Ｈは満たすものの、目視で窪みの発生が確認された。
【００５７】
（湿熱試験）
貼合装置（株式会社クライムプロダクツ製、製品名：小型枚葉貼合機、型式：ＳＥ３２０）を使用して、作製した実施例１、２及び比較例１〜３のアイコンシートをガラス板に貼合する作業を行なった。
アイコンシートとガラスを貼合したサンプルを８５℃×８５％Ｒｈ環境下へ２４０時間に投入し、取り出し後剥離する界面を確認した。
静置した場合は、実施例１、２および比較例１〜３のアイコンシートは、ウキ剥がれ等の外観上の問題は無かった。
ガラスから強引にアイコンシートを剥がすと、実施例１、２のアイコンシートは、コーティング層と粘着層の界面で剥離することは無かった。しかし、比較例１、２のアイコンシートは、コーティング層と粘着層の界面で剥離した。また、比較例３のアイコンシートは、ハードコートフィルムと粘着層の界面で剥離した。
【００５８】
【表１】
2014046508.tif 000003
【００５９】
実施例１及び実施例２のアイコンシートは、ハードコートフィルムの印刷層を形成した面の、印刷層の施されていない部分の上部、及び印刷層の上部に、流動性を有するウレタンアクリル系の光硬化型樹脂組成物を塗布して光硬化型樹脂層を積層し、さらに、前記光硬化型樹脂層の上に、事前に準備しておいた、剥離処理された剥離フィルムの該剥離処理面に粘着剤層が形成された粘着フィルムを、前記粘着剤層を介して貼り合わせた後、光照射することにより、前記光硬化型樹脂層を硬化させ、前記光硬化型樹脂層、前記粘着剤層、前記剥離フィルムが、順に積層されたアイコンシートである。
この実施例１及び実施例２で得られたアイコンシートは、透明樹脂フィルムと印刷層の黒枠との印刷段差が有る部分に気泡の発生を生じることなく貼合することができた。
しかし、比較例１及び比較例２のアイコンシートは、ハードコートフィルムの印刷層を形成した面の、印刷層の施されていない部分の上部、及び印刷層の上部に、流動性を有するウレタンアクリル系の光硬化型樹脂組成物を塗布して光硬化型樹脂層を積層した後、光照射することにより、光硬化型樹脂層を形成した後、粘着フィルムを貼り合せたものであり、透明樹脂フィルムと印刷層の黒枠との印刷段差が有る部分の印刷段差を埋めることができず、気泡が発生していた。
また、印刷層を有するハードコートフィルムに粘着フィルムを貼り合せたのみである比較例３のアイコンシートは、透明樹脂フィルムと印刷層の黒枠との印刷段差が有る部分の印刷段差を埋めることができず、気泡が発生していた。
また、比較例３のアイコンシートは、その後のオートクレーブ処理（４０℃×０．５ｍＭＰａ×１５分間）により、発生した気泡を全体的に減少させることができたが、目視で確認できる程度の大きさの気泡は残っていた。
【産業上の利用可能性】
【００６０】
本発明は、印刷段差の歪みが少なく、気泡の残存が少なく、荷重に対して凹みが生じ難く、粘着剤層が剥離し難いアイコンシート及びそれを用いたタッチパネルに関する。本発明のアイコンシートは、タッチパネルの保護用として用いる飛散防止フィルムや、静電容量型タッチパネルのＩＴＯ面に貼合するアイコンシートとして好適に用いることができる。
【符号の説明】
【００６１】
１…アイコンシート、２…透明樹脂フィルム、３…印刷層、４…硬化樹脂層、５…粘着剤層、６…剥離フィルム、７…ハードコート層。
【図１】
2014046508.tif 000004